(57)【要約】【課題】弱溶剤による希釈性と、他の樹脂に対する相溶性とを兼ね備えた塗料樹脂、その塗料樹脂からなる塗料分散剤、その塗料樹脂からなる塗料ベース樹脂、塗料樹脂を含む塗料組成物、および、塗料組成物からなる塗膜を提供すること。【解決手段】アルキド−アクリル樹脂を含有する塗料樹脂においてアルキド−アクリル樹脂は、アルキド樹脂と重合性モノマー成分とのグラフト重合体であり、重合性モノマー成分は環構造含有（メタ）アクリレートと炭素数１０〜３５のアルキル基を有するアルキル（メタ）アクリレートとスチレン類と（ｄ１）〜（ｄ３）で示されるカルボキシル基末端−単官能（メタ）アクリル化合物の少なくとも１種とを含有する。（ｄ１）（メタ）アクリル酸のカプロラクトン付加物（ｄ２）ヒドロキシルアルキル（メタ）アクリレートのカプロラクトン付加物の酸無水物変性体（ｄ３）（メタ）アクリル酸のアルキレンオキサイド付加物の酸無水物変性体【選択図】なし【特許請求の範囲】
【請求項１】
アルキド−アクリル樹脂を含有する塗料樹脂であって、
前記アルキド−アクリル樹脂は、
酸化重合性基を有するアルキド樹脂と、
前記アルキド樹脂に対してグラフト重合可能な重合性モノマー成分と
のグラフト重合体であり、
前記重合性モノマー成分は、
（Ａ）環構造含有（メタ）アクリレートと、
（Ｂ）炭素数１０〜３５のアルキル基を有するアルキル（メタ）アクリレートと、
（Ｃ）スチレン類と、
（Ｄ）下記（ｄ１）〜（ｄ３）で示されるカルボキシル基末端−単官能（メタ）アクリル化合物の少なくとも１種と
を含有することを特徴とする、塗料樹脂。
（ｄ１）下記式（１）で示される（メタ）アクリル酸のカプロラクトン付加物。
ＣＨ２＝Ｃ（Ｒ１）ＣＯ［Ｏ（ＣＨ２）５ＣＯ］ｎＯＨ      （１）
（式（１）中、Ｒ１は、水素原子、メチル基を示し、ｎは、１〜１０を示す。）
（ｄ２）下記式（２）で示されるヒドロキシアルキル（メタ）アクリレートのカプロラクトン付加物の酸無水物変性体。
ＣＨ２＝Ｃ（Ｒ１）ＣＯＯＲ２Ｏ［ＣＯ（ＣＨ２）５Ｏ］ｎＨ      （２）
（式（２）中、Ｒ１は、水素原子、メチル基を示し、Ｒ２は、エチレン基、プロピレン基およびテトラメチレン基からなる群から選択される少なくとも１種を示し、ｎは、１〜１０を示す。）
（ｄ３）下記式（３）で示される（メタ）アクリル酸のアルキレンオキサイド付加物の酸無水物変性体。
ＣＨ２＝Ｃ（Ｒ１）ＣＯＯ（ＣｍＨ２ｍＯ）ｎＨ      （３）
（式（３）中、Ｒ１は、水素原子、メチル基を示し、ｍは、２〜４を示し、ｎは、１〜１０を示す。）
【請求項２】
（Ｄ）前記カルボキシル基末端−単官能（メタ）アクリル化合物が、
（ｄ１）上記式（１）で示される（メタ）アクリル酸のカプロラクトン付加物を含むことを特徴とする、請求項１に記載の塗料樹脂。
【請求項３】
前記重合性モノマー成分が、さらに、
カルボキシル基含有重合性モノマー（ただし、（Ｄ）前記カルボキシル基末端−単官能（メタ）アクリル化合物を除く。）を含有する
ことを特徴とする、請求項１または２に記載の塗料樹脂。
【請求項４】
前記重合性モノマー成分が、さらに、
ヒドロキシル基含有重合性モノマーを含有する
ことを特徴とする、請求項１〜３のいずれか一項に記載の塗料樹脂。
【請求項５】
前記重合性モノマー成分が、さらに、
３級アミノ基含有重合性モノマーおよび／または４級アンモニウム基含有重合性モノマーを含有する
ことを特徴とする、請求項１〜４のいずれか一項に記載の塗料樹脂。
【請求項６】
前記重合性モノマー成分の総量に対して、
（Ｄ）前記カルボキシル基末端−単官能（メタ）アクリル化合物の含有割合が、０．５質量％以上３．０質量％以下である
ことを特徴とする、請求項１〜５のいずれか一項に記載の塗料樹脂。
【請求項７】
前記重合性モノマー成分の総量１００質量部に対して、
前記アルキド樹脂が、１質量部以上７質量部以下である
ことを特徴とする、請求項１〜６のいずれか一項に記載の塗料樹脂。
【請求項８】
請求項１〜７のいずれか一項に記載の塗料樹脂を含有することを特徴とする、塗料分散剤。
【請求項９】
請求項１〜７のいずれか一項に記載の塗料樹脂を含有することを特徴とする、塗料ベース樹脂。
【請求項１０】
請求項１〜７のいずれか一項に記載の塗料樹脂を含有することを特徴とする、塗料組成物。
【請求項１１】
請求項１０に記載の塗料組成物の硬化物であることを特徴とする、塗膜。
【発明の詳細な説明】
【技術分野】
【０００１】
本発明は、塗料樹脂、塗料分散剤、塗料ベース樹脂、塗料組成物および塗膜に関し、詳しくは、塗料樹脂、その塗料樹脂からなる塗料分散剤、その塗料樹脂からなる塗料ベース樹脂、塗料樹脂を含む塗料組成物、および、塗料組成物からなる塗膜に関する。
【背景技術】
【０００２】
従来、塗料組成物においては、ベース樹脂や顔料分散剤などとして、アクリル樹脂が用いられている。
【０００３】
ベース樹脂としては、例えば、エポキシエステル樹脂組成物（ａ）と、油長４０〜７０％のアルキド樹脂組成物（ｂ）とを混合し、そこに、メタクリル酸メチル、スチレン、過安息香酸ｔ−ブチルなどのアクリル系モノマー（ｃ）を添加して反応させることにより得られる樹脂組成物（Ａ）が、提案されている（例えば、特許文献１参照。）。
【０００４】
また、顔料分散剤としては、例えば、（１）２個以上の環からなる飽和脂環基を有する（メタ）アクリル酸エステルと、（２）（メタ）アクリル酸のＣ１０〜Ｃ３５のアルキルエステルと、（３）水酸基、カルボキシル基、３級アミノ基、４級アンモニウム塩基、スルホン酸基、リン酸基から選ばれる少なくとも一種の官能基を含有する重合性モノマーとを重合して得られる共重合体（Ａ）を有効成分とし、共重合体（Ａ）を構成するモノマー（１）の含有量が５〜６０重量％、モノマー（２）が５〜５０重量％、モノマー（３）が０．１〜３０重量％である顔料分散用樹脂が、提案されている（例えば、特許文献２参照。）。
【先行技術文献】
【特許文献】
【０００５】
【特許文献１】特開平１０−０７７４４２号公報
【特許文献２】特開２００７−２３８６４３号公報
【発明の概要】
【発明が解決しようとする課題】
【０００６】
一方、塗料組成物としては、作業性、環境性などの観点から、溶剤として、低極性溶剤（弱溶剤）を用いることが要求されており、塗料組成物に含有される樹脂（ベース樹脂、顔料分散剤など（以下、塗料樹脂と称する。））としては、低極性溶剤（弱溶剤）による希釈性が要求されている。しかし、特許文献１〜２に記載の塗料樹脂は、弱溶剤による希釈性が十分ではない場合がある。
【０００７】
また、塗料樹脂としては、他の樹脂に対する相溶性が要求される場合がある。しかし、特許文献１〜２に記載の塗料樹脂は、他の樹脂に対する相溶性が十分ではない場合がある。
【０００８】
本発明は、弱溶剤による希釈性と、他の樹脂に対する相溶性とを兼ね備えた塗料樹脂、その塗料樹脂からなる塗料分散剤、その塗料樹脂からなる塗料ベース樹脂、塗料樹脂を含む塗料組成物、および、塗料組成物からなる塗膜である。
【課題を解決するための手段】
【０００９】
本発明［１］は、アルキド−アクリル樹脂を含有する塗料樹脂であって、前記アルキド−アクリル樹脂は、酸化重合性基を有するアルキド樹脂と、前記アルキド樹脂に対してグラフト重合可能な重合性モノマー成分とのグラフト重合体であり、前記重合性モノマー成分は、（Ａ）環構造含有（メタ）アクリレートと、（Ｂ）炭素数１０〜３５のアルキル基を有するアルキル（メタ）アクリレートと、（Ｃ）スチレン類と、（Ｄ）下記（ｄ１）〜（ｄ３）で示されるカルボキシル基末端−単官能（メタ）アクリル化合物の少なくとも１種とを含有する、塗料樹脂を含んでいる。
【００１０】
（ｄ１）下記式（１）で示される（メタ）アクリル酸のカプロラクトン付加物。
【００１１】
ＣＨ２＝Ｃ（Ｒ１）ＣＯ［Ｏ（ＣＨ２）５ＣＯ］ｎＯＨ      （１）
（式（１）中、Ｒ１は、水素原子、メチル基を示し、ｎは、１〜１０を示す。）
（ｄ２）下記式（２）で示されるヒドロキシアルキル（メタ）アクリレートのカプロラクトン付加物の酸無水物変性体。
【００１２】
ＣＨ２＝Ｃ（Ｒ１）ＣＯＯＲ２Ｏ［ＣＯ（ＣＨ２）５Ｏ］ｎＨ      （２）
（式（２）中、Ｒ１は、水素原子、メチル基を示し、Ｒ２は、エチレン基、プロピレン基およびテトラメチレン基からなる群から選択される少なくとも１種を示し、ｎは、１〜１０を示す。）
（ｄ３）下記式（３）で示される（メタ）アクリル酸のアルキレンオキサイド付加物の酸無水物変性体。
【００１３】
ＣＨ２＝Ｃ（Ｒ１）ＣＯＯ（ＣｍＨ２ｍＯ）ｎＨ      （３）
（式（３）中、Ｒ１は、水素原子、メチル基を示し、ｍは、２〜４を示し、ｎは、１〜１０を示す。）
本発明［２］は、（Ｄ）前記カルボキシル基末端−単官能（メタ）アクリル化合物が、（ｄ１）上記式（１）で示される（メタ）アクリル酸のカプロラクトン付加物を含む、上記［１］に記載の塗料樹脂を含んでいる。
【００１４】
本発明［３］は、前記重合性モノマー成分が、さらに、カルボキシル基含有重合性モノマー（ただし、（Ｄ）前記カルボキシル基末端−単官能（メタ）アクリル化合物を除く。）を含有する、上記［１］または［２］に記載の塗料樹脂を含んでいる。
【００１５】
本発明［４］は、前記重合性モノマー成分が、さらに、ヒドロキシル基含有重合性モノマーを含有する、上記［１］〜［３］のいずれか一項に記載の塗料樹脂を含んでいる。
【００１６】
本発明［５］は、前記重合性モノマー成分が、さらに、３級アミノ基含有重合性モノマーおよび／または４級アンモニウム基含有重合性モノマーを含有する、上記［１］〜［４］のいずれか一項に記載の塗料樹脂を含んでいる。
【００１７】
本発明［６］は、前記重合性モノマー成分の総量に対して、（Ｄ）前記カルボキシル基末端−単官能（メタ）アクリル化合物の含有割合が、０．５質量％以上３．０質量％以下である、上記［１］〜［５］のいずれか一項に記載の塗料樹脂を含んでいる。
【００１８】
本発明［７］は、前記重合性モノマー成分の総量１００質量部に対して、前記アルキド樹脂が、１質量部以上７質量部以下である、上記［１］〜［６］のいずれか一項に記載の塗料樹脂を含んでいる。
【００１９】
本発明［８］は、上記［１］〜［７］のいずれか一項に記載の塗料樹脂を含有する、塗料分散剤を含んでいる。
【００２０】
本発明［９］は、上記［１］〜［７］のいずれか一項に記載の塗料樹脂を含有する、塗料ベース樹脂を含んでいる。
【００２１】
本発明［１０］は、上記［１］〜［７］のいずれか一項に記載の塗料樹脂を含有する、塗料組成物を含んでいる。
【００２２】
本発明［１１］は、上記［１０］に記載の塗料組成物の硬化物である、塗膜を含んでいる。
【発明の効果】
【００２３】
本発明の塗料樹脂、塗料分散剤、塗料ベース樹脂、塗料組成物および塗膜は、アルキド樹脂に対して重合性モノマー成分が重合したアルキド−アクリル樹脂を含有しており、かつ、そのグラフト重合可能な重合性モノマー成分が、上記（Ａ）〜（Ｄ）成分を含有するため、弱溶剤による希釈性と、他の樹脂に対する相溶性とを兼ね備えることができる。
【発明を実施するための形態】
【００２４】
本発明の塗料樹脂は、アルキド−アクリル樹脂を含有しており、好ましくは、アルキド−アクリル樹脂からなる。
【００２５】
アルキド−アクリル樹脂は、アルキド樹脂と、そのアルキド樹脂に対してグラフト重合可能な重合性モノマー成分（後述するアルキル（メタ）アクリレートなどを含む。）とのグラフト重合体である。
【００２６】
アルキド樹脂としては、酸化重合性基を有するアルキド樹脂が用いられる。
【００２７】
酸化重合性基は、酸化重合可能な多重結合を有する基であって、例えば、不飽和脂肪酸および／または油脂に由来する不飽和炭素結合（炭素二重結合または炭素三重結合）が挙げられる。
【００２８】
すなわち、アルキド樹脂に、不飽和脂肪酸および／または油脂に由来する不飽和炭素結合を導入することによって、酸化重合性基を有するアルキド樹脂が得られる。
【００２９】
具体的には、酸化重合性基を有するアルキド樹脂は、例えば、多価アルコールと、多塩基酸と、不飽和脂肪酸および／または油脂とを縮合反応させることによって得られる。
【００３０】
多価アルコールとしては、例えば、エチレングリコール、ジエチレングリコール、トリエチレングリコール、ポリエチレングリコール、プロプレングリコール、ジプロピレングリコール、トリプロピレングリコール、ヘキサンジオールなどの２価アルコール、例えば、グリセリン、トリメチロールプロパンなどの３価アルコール、例えば、ペンタエリスリトールなどの４価アルコール、例えば、ジペンタエリスリトール、マンニトール、Ｄ−ソルビトールなどの６価アルコールなどが挙げられる。これらは、単独使用または２種類以上併用することができる。
【００３１】
多価アルコールとして、好ましくは、３価アルコール（より好ましくは、グリセリン）、４価アルコール（より好ましくは、ペンタエリスリトール）が挙げられ、さらに好ましくは、それらの併用が挙げられる。
【００３２】
３価アルコールおよび４価アルコールが併用される場合、それらの併用割合は、３価アルコールおよび４価アルコールの総量１００質量部に対して、３価アルコールが、例えば、１質量部以上、好ましくは、５質量部以上であり、例えば、２０質量部以下、好ましくは、１５質量部以下である。また、４価アルコールが、例えば、９９質量部以上、好ましくは、９５質量部以上であり、例えば、８０質量部以下、好ましくは、８５質量部以下である。
【００３３】
多塩基酸としては、例えば、フタル酸、無水フタル酸、イソフタル酸、テレフタル酸、コハク酸、無水コハク酸、マレイン酸、無水マレイン酸、アジピン酸、セバシン酸、テトラヒドロ無水フタル酸などが挙げられる。これらは、単独使用または２種類以上併用することができる。
【００３４】
多塩基酸として、好ましくは、無水フタル酸が挙げられる。
【００３５】
また、必要に応じて、多塩基酸と一塩基酸とを併用することもできる。
【００３６】
一塩基酸としては、例えば、安息香酸、ｔ−ブチル安息香酸、ヘキサヒドロ安息香酸、ケイ皮酸などが挙げられる。これらは、単独使用または２種類以上併用することができる。一塩基酸として、好ましくは、安息香酸が挙げられる。
【００３７】
なお、多塩基酸と一塩基酸とを併用する場合、一塩基酸の割合は、多塩基酸と一塩基酸との総量１００質量部に対して、一塩基酸が、通常、０質量部を超過し、例えば、１５質量部以下、好ましくは、１０質量部以下である。
【００３８】
不飽和脂肪酸としては、分子内に少なくとも１つの不飽和炭素結合を有する脂肪酸であれば、特に制限されず、公知の不飽和脂肪酸が挙げられる。
【００３９】
不飽和脂肪酸として、好ましくは、固形ヨウ素価が比較的高い脂肪酸（すなわち、不飽和炭素結合を比較的多く有する脂肪酸）が挙げられ、具体的には、乾性油脂肪酸、半乾性油脂肪酸が挙げられる。
【００４０】
なお、乾性油脂肪酸と半乾性油脂肪酸とは、厳密に区別されないが、通常、乾性油脂肪酸は、固形ヨウ素価が１３０以上の脂肪酸であり、また、半乾性油脂肪酸は、固形ヨウ素価が１００以上１３０未満の脂肪酸である。
【００４１】
乾性油脂肪酸および半乾性油脂肪酸としては、例えば、魚油脂肪酸、脱水ヒマシ油脂肪酸、サフラワー油脂肪酸、亜麻仁油（アマニ油）脂肪酸、桐油脂肪酸、大豆油脂肪酸、ゴマ油脂肪酸、ケシ油脂肪酸、エノ油脂肪酸、麻実油脂肪酸、ブドウ核油脂肪酸、トウモロコシ油脂肪酸、トール油脂肪酸、ヒマワリ油脂肪酸、綿実油脂肪酸、クルミ油脂肪酸、ゴム種油脂肪酸、ハイジエン酸脂肪酸、オレイン酸、リノール酸、リノレン酸などが挙げられる。これらは、単独使用または２種類以上併用することができる。
【００４２】
乾性油脂肪酸および半乾性油脂肪酸として、好ましくは、脱水ヒマシ油脂肪酸が挙げられる。
【００４３】
また、必要に応じて、乾性油脂肪酸および／または半乾性油脂肪酸と、不乾性油脂肪酸と併用することができる。なお、不乾性油脂肪酸は、通常、固形ヨウ素価が１００未満の脂肪酸である。
【００４４】
不乾性油脂肪酸としては、例えば、ヤシ油脂肪酸、水添ヤシ油脂肪酸、パーム油脂肪酸、カプロン酸、カプリン酸、ラウリン酸、ミリスチン酸、パルミチン酸、ステアリン酸などが挙げられる。これらは、単独使用または２種類以上併用することができる。
【００４５】
なお、乾性油脂肪酸および／または半乾性油脂肪酸と、不乾性油脂肪酸とを併用する場合、それらの併用割合は、本発明の優れた効果を阻害しない範囲において、適宜設定される。
【００４６】
油脂としては、不飽和炭素結合を有する油脂が挙げられ、具体的には、例えば、魚油、脱水ヒマシ油、サフラワー油、亜麻仁油（アマニ油）、桐油、大豆油、ゴマ油、ケシ油、エノ油、麻実油、ブドウ核油、トウモロコシ油、トール油、ヒマワリ油、綿実油、クルミ油、ゴム種油などの乾性油または半乾性油が挙げられる。これらは、単独使用または２種類以上併用することができる。
【００４７】
油脂として、好ましくは、亜麻仁油（アマニ油）が挙げられる。
【００４８】
これら不飽和脂肪酸および／または油脂は、単独使用または２種類以上併用することができる。
【００４９】
不飽和脂肪酸および／または油脂として、好ましくは、不飽和脂肪酸および油脂の併用が挙げられる。
【００５０】
不飽和脂肪酸および油脂が併用される場合、それらの併用割合は、不飽和脂肪酸および油脂の総量１００質量部に対して、不飽和脂肪酸が、例えば、１０質量部以上、好ましくは、２０質量部以上であり、例えば、４０質量部以下、好ましくは、３０質量部以下である。また、油脂が、例えば、６０質量部以上、好ましくは、７０質量部以上であり、例えば、９０質量部以下、好ましくは、８０質量部以下である。
【００５１】
また、必要に応じて、公知の不飽和脂肪酸および／または油脂と、飽和脂肪酸と併用することができる。なお、不飽和脂肪酸および／または油脂と、飽和脂肪酸とを併用する場合、それらの併用割合は、本発明の優れた効果を阻害しない範囲において、適宜設定される。
【００５２】
そして、酸化重合性基を有するアルキド樹脂の製造では、例えば、多価アルコールと、多塩基酸（さらに、必要により配合される一塩基酸（以下同様。））と、不飽和脂肪酸および／または油脂（さらに、必要により配合される飽和脂肪酸（以下同様。））とを混合して、通常、１７０〜２８０℃で３〜１５時間、常圧または加圧下で縮合反応（およびエステル交換反応）させる。
【００５３】
この反応において、多価アルコールと、多塩基酸と、不飽和脂肪酸および／または油脂との配合割合は、多価アルコールの水酸基１モルに対して、多塩基酸のカルボキシル基と、不飽和脂肪酸および／または油脂のカルボキシル基との総モルが、例えば、０．５モル以上、好ましくは、０．６モル以上であり、例えば、１．１モル以下、好ましくは、１．０モル以下である。
【００５４】
また、多塩基酸と、不飽和脂肪酸および／または油脂との割合は、それらの有するカルボキシル基の総モルに対して、多塩基酸の有するカルボキシル基が、例えば、５０モル％以上、好ましくは、６０モル％以上であり、例えば、９０モル％以下、好ましくは、８０モル％以下である。
【００５５】
また、不飽和脂肪酸および／または油脂（総量）の有するカルボキシル基が、例えば、１０モル％以上、好ましくは、２０モル％以上であり、例えば、５０モル％以下、好ましくは、４０モル％以下である。
【００５６】
質量基準では、多価アルコールと、多塩基酸と、不飽和脂肪酸および／または油脂との総量１００質量部に対して、多価アルコールが、例えば、５質量部以上、好ましくは、１０質量部以上であり、例えば、４０質量部以下、好ましくは、３０質量部以下である。また、多塩基酸が、例えば、１０質量部以上、好ましくは、２０質量部以上であり、例えば、５０質量部以下、好ましくは、４０質量部以下である。また、不飽和脂肪酸および／または油脂（総量）が、例えば、３０質量部以上、好ましくは、４０質量部以上であり、例えば、７０質量部以下、好ましくは、６０質量部以下である。
【００５７】
また、縮合反応（およびエステル交換反応）においては、必要に応じて、溶剤（例えば、キシレン、トルエン、メチルイソブチルケトン、後述する弱溶剤など）や、公知の触媒を、適宜の割合で添加することができる。また、反応終了後、公知の方法により、溶剤や触媒を除去することができる。
【００５８】
これにより、アルキド樹脂の分子内に不飽和脂肪酸残基（油脂が用いられる場合、油脂中の不飽和脂肪酸残基を含む。）が導入され、その結果、酸化重合性基を有するアルキド樹脂が得られる。
【００５９】
アルキド樹脂における不飽和脂肪酸および油脂の割合（以下、油長と称する。）は、例えば、１０質量％以上、好ましくは、３０質量％以上、より好ましくは、４０質量％以上であり、例えば、９０質量％以下、好ましくは、７０質量％以下、より好ましくは、６０質量％以下である。
【００６０】
なお、油長とは、アルキド樹脂の原料中における不飽和脂肪酸および油脂（さらに、必要により配合される飽和脂肪酸）の質量割合であり、下記の式で求められる。
【００６１】
油長（質量％）＝（脂肪酸または油脂の質量／アルキド樹脂原料の総質量）×１００
油長が上記範囲であれば、得られる塗料樹脂を塗料ベース樹脂として用いた場合に、酸化硬化性に優れ、また、架橋密度、初期光沢、耐候性および初期乾燥性に優れた塗膜が得られる。
【００６２】
また、油長が上記範囲であれば、アルキド樹脂の分子内に、不飽和脂肪酸および油脂に由来する炭化水素基が適度に導入されるため、弱溶剤による希釈性（溶剤に対する溶解性）に優れる。
【００６３】
また、アルキド樹脂の酸価は、例えば、３．５ｍｇＫＯＨ／ｇ以上、好ましくは、６．５ｍｇＫＯＨ／ｇ以上であり、例えば、１６．０ｍｇＫＯＨ／ｇ以下、好ましくは、１２．５ｍｇＫＯＨ／ｇ以下である。
【００６４】
なお、酸価は、ＪＩＳ  Ｋ  ５６０１−２−１（１９９９年）に準拠して測定される（以下同様）。
【００６５】
また、アルキド樹脂は、必要に応じて、溶剤（後述する弱溶剤など）に溶解または分散させ、溶液または分散液として調製することができる。
【００６６】
このような場合、アルキド樹脂の溶液または分散液における不揮発分濃度は、例えば、３０質量％以上、好ましくは、４０質量％以上であり、例えば、９０質量％以下、好ましくは、８０質量％以下である。
【００６７】
アルキド樹脂の溶液または分散液（固形分６０質量％）の酸価は、例えば、３．５ｍｇＫＯＨ／ｇ以上、好ましくは、６．５ｍｇＫＯＨ／ｇ以上であり、例えば、１６．０ｍｇＫＯＨ／ｇ以下、好ましくは、１２．５ｍｇＫＯＨ／ｇ以下である。
【００６８】
重合性モノマー成分は、上記のアルキド樹脂に対してグラフト重合可能なモノマーであって、例えば、エチレン性不飽和基を有するモノマーなどが挙げられる。
【００６９】
具体的には、重合性モノマー成分は、（Ａ）環構造含有（メタ）アクリレートと、（Ｂ）炭素数１０〜３５のアルキル基を有するアルキル（メタ）アクリレートと、（Ｃ）スチレン類と、（Ｄ）後述する（ｄ１）〜（ｄ３）で示されるカルボキシル基末端−単官能（メタ）アクリル化合物の少なくとも１種とを含有する。
【００７０】
なお、（メタ）アクリレートとは、アクリレートおよび／またはメタクリレートと定義され、また、（メタ）アクリルとは、アクリルおよび／またはメタクリルと定義される。
【００７１】
（Ａ）環構造含有（メタ）アクリレートは、１つ以上の環構造を有する（メタ）アクリレートである。
【００７２】
環構造としては、脂環および／または芳香環が挙げられる。
【００７３】
脂環は、炭素を含む元素が環状に結合した構造であり、かつ、芳香族性（後述）を有しない構造を示す。なお、炭素が環状に結合し、かつ、芳香族性を有しない構造中にヘテロ原子が単数または複数含有されている構造（複素脂環）は、脂環に含まれる。
【００７４】
芳香環とは、炭素を含む元素が環状に結合した構造であり、かつ、芳香族性を有する構造を示す。芳香族性とは、（４ｎ＋２）π電子系（ｎは自然数）を有する環を意味する。
【００７５】
なお、炭素が環状に結合し、かつ、芳香族性を有する構造中にヘテロ原子が単数または複数含有されている構造（複素芳香環）は、芳香環に含まれる。
【００７６】
（Ａ）環構造含有（メタ）アクリレートとしては、例えば、１つの脂環を有する（メタ）アクリレート、２つ以上の脂環を有する（メタ）アクリレート、１つの芳香環を有する（メタ）アクリレート、２つ以上の芳香環を有する（メタ）アクリレートなどが挙げられる。
【００７７】
１つの脂環を有する（メタ）アクリレートとしては、例えば、シクロプロピル（メタ）アクリレート、シクロブチル（メタ）アクリレート、シクロペンチル（メタ）アクリレート、シクロヘキシル（メタ）アクリレート、シクロヘプチル（メタ）アクリレート、シクロオクチル（メタ）アクリレート、メチルシクロヘキシル（メタ）アクリレート、エチルシクロヘキシル（メタ）アクリレート、ｎ−ブチルシクロヘキシル（メタ）アクリレート、ｔ−ブチルシクロヘキシル（メタ）アクリレート、ジメチルシクロヘキシル（メタ）アクリレート、シクロヘキセニル（メタ）アクリレート、テトラヒドロフルフリル（メタ）アクリレート、環状トリメチロールプロパンホルマール（メタ）アクリレート、（２−エチル−２−メチル−１，３−ジオキソラン−４−イル）メチル（メタ）アクリレート、（３−エチルオキセタン−３−イル）メチル（メタ）アクリレートなどの１つの環からなる飽和脂環基を有する（メタ）アクリレートなどが挙げられる。
【００７８】
２つ以上の脂環を有する（メタ）アクリレートとしては、例えば、イソボルニル（メタ）アクリレート、アダマンチル（メタ）アクリレート、アダマンチルメチル（メタ）アクリレート、２−メチルアダマンチル（メタ）アクリレート、ジメチルアダマンチル（メタ）アクリレート、ビシクロ［４．４．０］デカニル（メタ）アクリレート、ジシクロペンタニル（メタ）アクリレート、ジシクロペンテニル（メタ）アクリレート、トリシクロペンタニル（メタ）アクリレート、トリシクロペンテニル（メタ）アクリレート、トリシクロデカニル（メタ）アクリレート、ジシクロペンタニルオキシエチル（メタ）アクリレートなどの２個以上の環からなる飽和脂環基を有する（メタ）アクリレートなどが挙げられる。
【００７９】
１つの芳香環を有する（メタ）アクリレートとしては、例えば、フェニル（メタ）アクリレート、ベンジル（メタ）アクリレート、フェノキシエチル（メタ）アクリレート、フェノキシポリエチレングリコール（メタ）アクリレート、ノニルフェノキシポリエチレングリコール（メタ）アクリレート、フェノキシポリプロピレングリコール（メタ）アクリレートなどが挙げられる。
【００８０】
２つ以上の芳香環を有する（メタ）アクリレートとしては、例えば、ビフェニル（メタ）アクリレート、エトキシ化オルト−フェニルフェノール（メタ）アクリレートなどが挙げられる。
【００８１】
これら（Ａ）環構造含有（メタ）アクリレートは、単独使用または２種類以上併用することができる。
【００８２】
（Ａ）環構造含有（メタ）アクリレートとして、好ましくは、２つ以上の脂環を有する（メタ）アクリレートが挙げられ、より好ましくは、イソボルニル（メタ）アクリレートが挙げられる。
【００８３】
（Ｂ）アルキル（メタ）アクリレートとしては、炭素数１０〜３５のアルキル基を有するアルキル（メタ）アクリレート（以下、Ｃ１０〜３５アルキル（メタ）アクリレートと称する。）が用いられる。
【００８４】
Ｃ１０〜３５アルキル（メタ）アクリレートとして、具体的には、例えば、デシル（メタ）アクリレート、ウンデシル（メタ）アクリレート、ドデシル（メタ）アクリレート、トリデシル（メタ）アクリレート、テトラデシル（メタ）アクリレート、１−メチルトリデシル（メタ）アクリレート、ヘキサデシル（メタ）アクリレート、オクタデシル（メタ）アクリレート、エイコシル（メタ）アクリレート、ドコシル（メタ）アクリレート、テトラコシル（メタ）アクリレート、トリアコンチル（メタ）アクリレートなどの直鎖状または分岐状の炭素数１０〜３５のアルキル基を有するアルキル（メタ）アクリレートが挙げられる。
【００８５】
これら（Ｂ）Ｃ１０〜３５アルキル（メタ）アクリレートは、単独使用または２種類以上併用することができる。
【００８６】
（Ｂ）Ｃ１０〜３５アルキル（メタ）アクリレートとして、好ましくは、炭素数１０〜２０のアルキル基を有するアルキル（メタ）アクリレートが挙げられ、より好ましくは、炭素数１１〜１５のアルキル基を有するアルキル（メタ）アクリレートが挙げられ、とりわけ好ましくは、炭素数１２〜１４のアルキル基を有するアルキル（メタ）アクリレートが挙げられる。具体的には、ドデシル（メタ）アクリレート、トリデシル（メタ）アクリレート、テトラデシル（メタ）アクリレートが挙げられ、さらに好ましくは、ドデシル（メタ）アクリレート、テトラデシル（メタ）アクリレートが挙げられる。
【００８７】
（Ｃ）スチレン類は、スチレンおよびその誘導体であって、例えば、スチレン、α−メチルスチレン、ｏ−メチルスチレン、ｍ−メチルスチレン、ｐ−メチルスチレン、ｐ−ｔｅｒｔ−ブチルスチレン、ビニルトルエンなどが挙げられる。
【００８８】
これら（Ｃ）スチレン類は、単独使用または２種類以上併用することができる。
【００８９】
（Ｃ）スチレン類として、好ましくは、スチレンが挙げられる。
【００９０】
（Ｄ）カルボキシル基末端−単官能（メタ）アクリル化合物としては、下記（ｄ１）〜（ｄ３）で示される化合物が挙げられる。
【００９１】
（ｄ１）下記式（１）で示される（メタ）アクリル酸のカプロラクトン付加物。
【００９２】
ＣＨ２＝Ｃ（Ｒ１）ＣＯ［Ｏ（ＣＨ２）５ＣＯ］ｎＯＨ      （１）
（式（１）中、Ｒ１は、水素原子、メチル基を示し、ｎは、１〜１０を示す。）
（ｄ２）下記式（２）で示されるヒドロキシアルキル（メタ）アクリレートのカプロラクトン付加物の酸無水物変性体。
【００９３】
ＣＨ２＝Ｃ（Ｒ１）ＣＯＯＲ２Ｏ［ＣＯ（ＣＨ２）５Ｏ］ｎＨ      （２）
（式（２）中、Ｒ１は、水素原子、メチル基を示し、Ｒ２は、エチレン基、プロピレン基およびテトラメチレン基からなる群から選択される少なくとも１種を示し、ｎは、１〜１０を示す。）
（ｄ３）下記式（３）で示される（メタ）アクリル酸のアルキレンオキサイド付加物の酸無水物変性体。
【００９４】
ＣＨ２＝Ｃ（Ｒ１）ＣＯＯ（ＣｍＨ２ｍＯ）ｎＨ      （３）
（式（３）中、Ｒ１は、水素原子、メチル基を示し、ｍは、２〜４を示し、ｎは、１〜１０を示す。）
以下において、上記（ｄ１）〜（ｄ３）で示される化合物のそれぞれについて、詳述する。
【００９５】
（ｄ１）で示される化合物は、下記式（１）で示される（メタ）アクリル酸のカプロラクトン付加物である。
【００９６】
ＣＨ２＝Ｃ（Ｒ１）ＣＯ［Ｏ（ＣＨ２）５ＣＯ］ｎＯＨ      （１）
（式（１）中、Ｒ１は、水素原子、メチル基を示し、ｎは、１〜１０を示す。）
上記式（１）において、Ｒ１は、水素原子および／またはメチル基を示し、好ましくは、水素原子を示す。
【００９７】
また、上記式（１）において、ｎは、（メタ）アクリル酸１モルに対するカプロラクトンの平均付加モル数であり、１以上、好ましくは、２以上であり、１０以下、好ましくは、５以下、より好ましくは、３以下である。
【００９８】
このような（メタ）アクリル酸のカプロラクトン付加物は、（メタ）アクリル酸にε−カプロラクトンを付加反応（開環付加）させることにより、得ることができる。
【００９９】
（メタ）アクリル酸は、アクリル酸および／またはメタアクリル酸であり、好ましくは、アクリル酸である。
【０１００】
ε−カプロラクトンとしては、特に制限されず、市販品をそのまま使用することができる。
【０１０１】
（メタ）アクリル酸とε−カプロラクトンとを反応（開環付加）させる方法としては、特に制限されず、公知の方法（例えば、特開昭６２−１３５５２１、特開昭６０−６７４４６などに記載の方法）を採用することができる。
【０１０２】
また、（メタ）アクリル酸のカプロラクトン付加物は、例えば、（メタ）アクリル酸と、カプロラクトンが開環したω−ヒドロキシカプロン酸との、エステル化反応（縮合重合）によっても得られる。
【０１０３】
（ｄ１）（メタ）アクリル酸のカプロラクトン付加物として、具体的には、例えば、ω−カルボキシ−モノカプロラクトンモノ（メタ）アクリレート、ω−カルボキシ−ジカプロラクトンモノ（メタ）アクリレート、ω−カルボキシ−トリカプロラクトン（モノメタ）アクリレート、ω−カルボキシ−テトラカプロラクトンモノ（メタ）アクリレート、ω−カルボキシ−ペンタカプロラクトンモノ（メタ）アクリレートなどの、ω−カルボキシ−ポリカプロラクトン（メタ）アクリレートが挙げられる。これらは、単独使用または２種類以上併用することができる。
【０１０４】
また、（メタ）アクリル酸のカプロラクトン付加物は、市販品として入手することもできる。そのような市販品としては、例えば、アロニックスＭ−５３００（ω−カルボキシ−ポリカプロラクトンモノアクリレート、東亜合成製）などが挙げられる。
【０１０５】
（ｄ１）上記式（１）で示される（メタ）アクリル酸のカプロラクトン付加物の酸価は、例えば、４５ｍｇＫＯＨ／ｇ以上、好ましくは、１３５ｍｇＫＯＨ／ｇ以上であり、例えば、３１０ｍｇＫＯＨ／ｇ以下である。
【０１０６】
（ｄ２）で示される化合物は、下記式（２）で示されるヒドロキシアルキル（メタ）アクリレートのカプロラクトン付加物の、酸無水物変性体である。
【０１０７】
ＣＨ２＝Ｃ（Ｒ１）ＣＯＯＲ２Ｏ［ＣＯ（ＣＨ２）５Ｏ］ｎＨ      （２）
（式（２）中、Ｒ１は、水素原子、メチル基を示し、Ｒ２は、エチレン基、プロピレン基およびテトラメチレン基からなる群から選択される少なくとも１種を示し、ｎは、１〜１０を示す。）
上記式（２）において、Ｒ１は、水素原子および／またはメチル基を示し、好ましくは、水素原子を示す。
【０１０８】
また、上記式（２）において、Ｒ２は、エチレン基、プロピレン基およびテトラメチレン基からなる群から選択される少なくとも１種を示し、好ましくは、エチレン基を示す。
【０１０９】
また、上記式（２）において、ｎは、ヒドロキシアルキル（メタ）アクリレート１モルに対するカプロラクトンの平均付加モル数であり、１以上、好ましくは、２以上であり、１０以下、好ましくは、５以下である。
【０１１０】
（ｄ２）で示される化合物を得るには、例えば、まず、ヒドロキシアルキル（メタ）アクリレートとε−カプロラクトンとを反応（開環付加）させ、上記式（２）で示されるヒドロキシアルキル（メタ）アクリレートのカプロラクトン付加物を得る。その後、上記式（２）で示されるヒドロキシアルキル（メタ）アクリレートのカプロラクトン付加物と、酸無水物とを反応させる。
【０１１１】
ヒドロキシアルキル（メタ）アクリレートとしては、炭素数が２〜４のヒドロキシアルキル基を有するヒドロキシアルキル（メタ）アクリレートが挙げられ、具体的には、例えば、２−ヒドロキシエチル（メタ）アクリレート、３−ヒドロキシプロピル（メタ）アクリレート、４−ヒドロキシブチル（メタ）アクリレートなどが挙げられる。
【０１１２】
これらヒドロキシアルキル（メタ）アクリレートは、単独使用または２種類以上併用することができる。
【０１１３】
ヒドロキシアルキル（メタ）アクリレートとして、好ましくは、炭素数が２のヒドロキシアルキル基を有するヒドロキシアルキル（メタ）アクリレートが挙げられ、より好ましくは、２−ヒドロキシエチル（メタ）アクリレートが挙げられる。
【０１１４】
ε−カプロラクトンとしては、特に制限されず、市販品をそのまま使用することができる。
【０１１５】
ヒドロキシアルキル（メタ）アクリレートとε−カプロラクトンとを反応（開環付加）させる方法としては、特に制限されず、公知の方法（例えば、特開平１０−７７７４参照などに記載の方法）を採用することができる。
【０１１６】
なお、ヒドロキシアルキル（メタ）アクリレートのカプロラクトン付加物は、市販品として入手することもできる。そのような市販品としては、例えば、プラクセルＦＡ−１、プラクセルＦＡ−２、プラクセルＦＡ−２Ｄ、プラクセルＦＡ−３、プラクセルＦＡ−４、プラクセルＦＡ−５、プラクセルＦＡ−１０Ｌ、プラクセルＦＭ−１、プラクセルＦＭ−２、プラクセルＦＭ−２Ｄ、プラクセルＦＭ−３、プラクセルＦＭ−４、プラクセルＦＭ−５（いずれもダイセル化学社製）（プラクセル（ＰＬＡＣＣＥＬ）は登録商標）などが挙げられる。
【０１１７】
これらヒドロキシアルキル（メタ）アクリレートのカプロラクトン付加物は、単独使用または２種類以上併用することができる。
【０１１８】
そして、上記のヒドロキシアルキル（メタ）アクリレートのカプロラクトン付加物と、酸無水物とを反応させることにより、ヒドロキシアルキル（メタ）アクリレートのカプロラクトン付加物の酸無水物変性体（すなわち、（ｄ２）で示される化合物）を得ることができる。
【０１１９】
酸無水物としては、ジカルボン酸一無水物、トリカルボン酸一無水物、テトラカルボン酸二無水物などが挙げられる。
【０１２０】
ジカルボン酸一無水物としては、例えば、無水シュウ酸、無水コハク酸、無水マレイン酸、無水フタル酸、無水２−アルキル（Ｃ１２〜Ｃ１８）コハク酸、無水テトラヒドロフタル酸、ハイミック酸無水物、ヘキサヒドロフタル酸無水物、テトラブロモフタル酸無水物、テトラクロロフタル酸無水物などが挙げられる。
【０１２１】
トリカルボン酸一無水物としては、例えば、無水トリメリット酸、シクロヘキサン−１，２，４−トリカルボン酸−１，２−無水物などが挙げられる。
【０１２２】
テトラカルボン酸二無水物としては、例えば、無水ピロメリット酸、ベンゾフェノンテトラカルボン酸無水物、２，３，６，７−ナフタレンテトラカルボン酸２無水物、５−（２，５−オキソテトラヒドロフリル）−３−メチル−３−シクロヘキセン−１，２−ジカルボン酸無水物などが挙げられる。
【０１２３】
これら酸無水物は、単独使用または２種類以上併用することができる。
【０１２４】
酸無水物として、好ましくは、ジカルボン酸一無水物が挙げられ、塗膜硬度の観点から、より好ましくは、無水コハク酸、無水フタル酸が挙げられ、さらに好ましくは、無水コハク酸が挙げられる。
【０１２５】
そして、ヒドロキシアルキル（メタ）アクリレートのカプロラクトン付加物と、酸無水物との反応では、例えば、ヒドロキシアルキル（メタ）アクリレートのカプロラクトン付加物と酸無水物とを所定割合で配合し、必要に応じて、公知の溶剤、公知の触媒などの存在下において、加熱する。
【０１２６】
ヒドロキシアルキル（メタ）アクリレートのカプロラクトン付加物と酸無水物との配合割合は、例えば、ヒドロキシアルキル（メタ）アクリレートのカプロラクトン付加物中のヒドロキシル基に対する酸無水物中の無水カルボン酸基との当量比（無水カルボン酸基／ヒドロキシル基）が、例えば、０．５以上、好ましくは、０．６７以上であり、例えば、１以下、好ましくは、０．９１以下である。
【０１２７】
また、反応条件としては、酸素ガス、または、不活性ガス−酸素ガス混合気雰囲気下において、加熱温度が、例えば、６０℃以上、好ましくは、８０℃以上であり、例えば、１４０℃以下、好ましくは、１１０℃以下である。また、加熱時間が、例えば、４時間以上、好ましくは、８時間以上であり、例えば、２０時間以下、好ましくは、１２時間以下である。
【０１２８】
これにより、ヒドロキシアルキル（メタ）アクリレートのカプロラクトン付加物の酸無水物変性体（すなわち、（ｄ２）で示される化合物）が得られる。
【０１２９】
（ｄ２）上記式（２）で示されるヒドロキシアルキル（メタ）アクリレートのカプロラクトン付加物の酸無水物変性体の酸価は、例えば、４０ｍｇＫＯＨ／ｇ以上、好ましくは、６０ｍｇＫＯＨ／ｇ以上であり、例えば、２８０ｍｇＫＯＨ／ｇ以下、好ましくは、１５０ｍｇＫＯＨ／ｇ以下である。
【０１３０】
（ｄ３）で示される化合物は、上記式（３）で示される（メタ）アクリル酸のアルキレンオキサイド付加物の、酸無水物変性体である。
【０１３１】
ＣＨ２＝Ｃ（Ｒ１）ＣＯＯ（ＣｍＨ２ｍＯ）ｎＨ      （３）
（式（３）中、Ｒ１は、水素原子、メチル基を示し、ｍは、２〜４を示し、ｎは、１〜１０を示す。）
上記式（３）において、Ｒ１は、水素原子および／またはメチル基を示し、好ましくは、水素原子を示す。
【０１３２】
また、上記式（３）において、ｍは、２以上であり、４以下、好ましくは、３以下である。
【０１３３】
すなわち、上記式（３）で示される（メタ）アクリル酸のアルキレンオキサイド付加物は、炭素数２〜４のオキシアルキレン（ＣｍＨ２ｍＯ）を有している。
【０１３４】
炭素数２〜４のオキシアルキレンとしては、オキシエチレン（−ＣＨ２ＣＨ２Ｏ−）、オキシトリメチレン（−ＣＨ２ＣＨ２ＣＨ２Ｏ−）、オキシテトラメチレン（−ＣＨ２ＣＨ２ＣＨ２ＣＨ２Ｏ−）などの直鎖状オキシアルキレン、例えば、オキシプロピレン（−ＣＨ２ＣＨ（ＣＨ３）Ｏ−）、オキシブチレン（−ＣＨ２ＣＨ（ＣＨ２ＣＨ３）Ｏ−、−ＣＨ（ＣＨ３）ＣＨ（ＣＨ３）Ｏ−）などの分岐状オキシアルキレンなどが挙げられ、好ましくは、直鎖状オキシアルキレン、より好ましくは、オキシエチレンが挙げられる。
【０１３５】
また、上記式（３）において、ｎは、（メタ）アクリル酸１モルに対するアルキレンオキサイドの平均付加モル数であり、１以上、好ましくは、２以上であり、１０以下、好ましくは、５以下である。
【０１３６】
（ｄ３）で示される化合物を得るには、例えば、まず、（メタ）アクリル酸と、アルキレンオキサイドとを反応（開環付加）させ、上記式（３）で示される（メタ）アクリル酸のアルキレンオキサイド付加物を得る。その後、上記式（３）で示される（メタ）アクリル酸のアルキレンオキサイド付加物と、酸無水物とを反応させる。
【０１３７】
（メタ）アクリル酸は、アクリル酸および／またはメタアクリル酸であり、好ましくは、アクリル酸である。
【０１３８】
アルキレンオキサイドとしては、炭素数２〜４のアルキレンオキサイドが挙げられ、具体的には、エチレンオキサイド、プロピレンオキサイド、トリメチレンオキサイド（オキセタン）、ブチレンオキサイドなどの炭素数２〜４の環状エーテル化合物が挙げられる。
【０１３９】
これらアルキレンオキサイドは、単独使用または２種類以上併用することができる。
【０１４０】
なお、アルキレンオキサイドが２種類以上併用される場合、その付加形態は特に制限されず、例えば、ランダム付加、ブロック付加などであってもよい。
【０１４１】
アルキレンオキサイドとして、好ましくは、エチレンオキサイド、プロピレンオキサイドが挙げられ、より好ましくは、エチレンオキサイドが挙げられる。
【０１４２】
（メタ）アクリル酸に、アルキレンオキサイドを付加させる方法としては、特に制限されず、公知の方法を採用することができる。
【０１４３】
（メタ）アクリル酸のアルキレンオキサイド付加物として、より具体的には、ポリエチレングリコールモノ（メタ）アクリレート、ポリプロピレングリコールモノ（メタ）アクリレート、ポリトリメチレングリコールモノ（メタ）アクリレート、ポリブチレングリコールモノ（メタ）アクリレート、ポリテトラメチレングリコールモノ（メタ）アクリレート、ポリ（エチレングリコール−プロピレングリコール）モノ（メタ）アクリレート、ポリ（エチレングリコール−テトラメチレングリコール）モノ（メタ）アクリレート、ポリ（プロピレングリコール−テトラメチレングリコール）モノ（メタ）アクリレートなどの水酸基末端ポリアルキレングリコールモノ（メタ）アクリレート、例えば、（モノ）エチレングリコールモノ（メタ）アクリレート、（モノ）プロピレングリコールモノ（メタ）アクリレート、（モノ）トリメチレングリコールモノ（メタ）アクリレート、（モノ）ブチレングリコールモノ（メタ）アクリレート、（モノ）テトラメチレングリコールモノ（メタ）アクリレートなどの水酸基末端モノアルキレングリコールモノ（メタ）アクリレートなどが挙げられる。
【０１４４】
これら（メタ）アクリル酸のアルキレンオキサイド付加物は、単独使用または２種類以上併用することができる。
【０１４５】
（メタ）アクリル酸のアルキレンオキサイド付加物として、好ましくは、水酸基末端ポリアルキレングリコールモノ（メタ）アクリレートが挙げられ、より好ましくは、ポリエチレングリコールモノ（メタ）アクリレートが挙げられる。
【０１４６】
なお、（メタ）アクリル酸のアルキレンオキサイド付加物は、市販品として入手することもできる。そのような市販品としては、例えば、ブレンマーＰＥシリーズ、ブレンマーＡＥシリーズ、ブレンマーＰＰシリーズ、ブレンマーＡＰシリーズ、ブレンマーＰＥＰシリーズ、ブレンマーＡＥＰシリーズ、ブレンマーＰＥＴシリーズ、ブレンマーＡＥＴシリーズ、ブレンマーＰＰＴシリーズ、ブレンマーＡＰＴシリーズ（いずれも、日本油脂製）などが挙げられる。これらは、単独使用または２種類以上併用することができる。
【０１４７】
そして、上記の（メタ）アクリル酸のアルキレンオキサイド付加物と、酸無水物とを反応させることにより、（メタ）アクリル酸のアルキレンオキサイド付加物の酸無水物変性体（すなわち、（ｄ３）で示される化合物）を得ることができる。
【０１４８】
酸無水物としては、上記した酸無水物が挙げられ、好ましくは、ジカルボン酸一無水物が挙げられ、硬化物（後述）の硬度の観点から、より好ましくは、無水コハク酸、無水フタル酸が挙げられ、さらに好ましくは、無水コハク酸が挙げられる。
【０１４９】
そして、（メタ）アクリル酸のアルキレンオキサイド付加物と、酸無水物との反応では、例えば、（メタ）アクリル酸のアルキレンオキサイド付加物と酸無水物とを所定割合で配合し、必要に応じて、公知の溶剤、公知の触媒などの存在下において、加熱する。
【０１５０】
（メタ）アクリル酸のアルキレンオキサイド付加物のカプロラクトン付加物と酸無水物との配合割合は、例えば、（メタ）アクリル酸のアルキレンオキサイド付加物中のヒドロキシル基に対する酸無水物中の無水カルボン酸基との当量比（無水カルボン酸基／ヒドロキシル基）が、例えば、０．５以上、好ましくは、０．６７以上であり、例えば、１以下、好ましくは、０．９１以下である。
【０１５１】
また、反応条件としては、酸素雰囲気下、または、不活性ガス−酸素ガス混合気雰囲気下において、加熱温度が、例えば、６０℃以上、好ましくは、８０℃以上であり、例えば、１４０℃以下、好ましくは、１１０℃以下である。また、加熱時間が、例えば、４時間以上、好ましくは、８時間以上であり、例えば、２０時間以下、好ましくは、１２時間以下である。
【０１５２】
これにより、（メタ）アクリル酸のアルキレンオキサイド付加物の酸無水物変性体（すなわち、（ｄ３）で示される化合物）が得られる。
【０１５３】
（ｄ３）上記式（３）で示される（メタ）アクリル酸のアルキレンオキサイド付加物の酸無水物変性体の酸価は、例えば、５５ｍｇＫＯＨ／ｇ以上、好ましくは、９５ｍｇＫＯＨ／ｇ以上であり、例えば、４００ｍｇＫＯＨ／ｇ以下、好ましくは、３００ｍｇＫＯＨ／ｇ以下である。
【０１５４】
これら（Ｄ）カルボキシル基末端−単官能（メタ）アクリル化合物は、単独使用または２種類以上併用することができる。
【０１５５】
このような（Ｄ）カルボキシル基末端−単官能（メタ）アクリル化合物は、弱溶剤に対する希釈性を向上させる非極性基（式（１）および式（２）中の（ＣＨ２）５、式（３）中の（ＣｍＨ２ｍＯ）ｎなど）と、他の樹脂に対する相溶性を向上させる極性基（Ｃ＝Ｏ基など）とを併有している。
【０１５６】
そのため、（Ｄ）カルボキシル基末端−単官能（メタ）アクリル化合物を用いることにより、弱溶剤による希釈性と、他の樹脂に対する相溶性とを兼ね備える塗料樹脂を得ることができる。
【０１５７】
（Ｄ）カルボキシル基末端−単官能（メタ）アクリル化合物として、分散性の観点から、好ましくは、（ｄ１）上記式（１）で示される（メタ）アクリル酸のカプロラクトン付加物が挙げられる。
【０１５８】
また、重合性モノマー成分は、上記（Ａ）〜（Ｄ）の他、任意成分として、上記（Ａ）〜（Ｄ）と共重合可能な重合性モノマー（以下、（Ｅ）その他の重合性モノマーとする。）を含むことができる。
【０１５９】
（Ｅ）その他の重合性モノマーとしては、例えば、ヒドロキシル基含有重合性モノマー、カルボキシル基含有重合性モノマー（ただし、上記（ｄ１）〜（ｄ３）で示される（Ｄ）カルボキシル基末端−単官能（メタ）アクリル化合物を除く（以下同様）。）、３級アミノ基含有重合性モノマー、４級アンモニウム基含有重合性モノマーなどが挙げられる。
【０１６０】
ヒドロキシル基含有重合性モノマーとしては、例えば、ヒドロキシル基とエチレン性不飽和基とを併有するモノマーが挙げられ、具体的には、例えば、２−ヒドロキシエチル（メタ）アクリレート、２−ヒドロキシプロピル（メタ）アクリレート（別名（メタ）アクリル酸２−ヒドロキシプロピル）、２，３−ジヒドロキシブチル（メタ）アクリレート、４−ヒドロキシブチル（メタ）アクリレート、ポリエチレングリコールモノ（メタ）アクリレートなどのヒドロキシル基含有（メタ）アクリレートなどが挙げられる。これらは、単独使用または２種類以上併用することができる。ヒドロキシル基含有重合性モノマーとして、好ましくは、ヒドロキシル基含有（メタ）アクリレートが挙げられ、より好ましくは、２−ヒドロキシプロピル（メタ）アクリレートが挙げられる。
【０１６１】
カルボキシル基含有重合性モノマーとしては、例えば、カルボキシル基とエチレン性不飽和基とを併有するモノマーが挙げられ、具体的には、例えば、（メタ）アクリル酸、イタコン酸、フマル酸、マレイン酸などのα，β−不飽和カルボン酸が挙げられる。また、例えば、上記のヒドロキシル基含有アルキル（メタ）アクリレートと、上記した酸無水物とのハーフエステル化物なども挙げられる。これらは、単独使用または２種類以上併用することができる。カルボキシル基含有重合性モノマーとして、好ましくは、α，β−不飽和カルボン酸が挙げられ、より好ましくは、（メタ）アクリル酸が挙げられる。
【０１６２】
３級アミノ基含有重合性モノマーとしては、例えば、３級アミノ基とエチレン性不飽和基とを併有するモノマーが挙げられ、具体的には、Ｎ，Ｎ−ジメチルアミノエチル（メタ）アクリレート（別名（メタ）アクリル酸ジメチルアミノエチル）、Ｎ，Ｎ−ジエチルアミノエチル（メタ）アクリレート、Ｎ，Ｎ−ジメチルアミノプロピル（メタ）アクリレート、Ｎ，Ｎ−ジ−ｔ−ブチルアミノエチル（メタ）アクリレート、Ｎ，Ｎ−ジメチルアミノブチル（メタ）アクリレートなどのＮ，Ｎ−ジアルキルアミノアルキル（メタ）アクリレート、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミドなどのＮ，Ｎ−ジアルキルアミノアルキル（メタ）アクリルアミドなどが挙げられる。これらは、単独使用または２種類以上併用することができる。３級アミノ基含有重合性モノマーとして、好ましくは、Ｎ，Ｎ−ジアルキルアミノアルキル（メタ）アクリレートが挙げられ、より好ましくは、Ｎ，Ｎ−ジエチルアミノエチル（メタ）アクリレートが挙げられる。
【０１６３】
４級アンモニウム基含有重合性モノマーとしては、例えば、４級アンモニウム基とエチレン性不飽和基とを併有するモノマーが挙げられ、具体的には、上記３級アミノ基含有重合性モノマーと４級化剤（エピハロヒドリン、ハロゲン化ベンジル、ハロゲン化アルキルなど）とを反応させて得られる４級化物が挙げられる。
【０１６４】
３級アミノ基含有重合性モノマーの４級化物として、より具体的には、例えば、２−（（メタ）アクリロイルオキシ）エチルトリメチルアンモニウムクロライド、２−（（メタ）アクリロイルオキシ）エチルトリメチルアンモニウムブロマイド、２−（（メタ）アクリロイルオキシ）エチルトリメチルアンモニウムジメチルホスフェートなどの（メタ）アクリロイルオキシアルキルトリアルキルアンモニウム塩、（メタ）アクリロイルアミノプロピルトリメチルアンモニウムクロライド、（メタ）アクリロイルアミノプロピルトリメチルアンモニウムブロマイドなどの（メタ）アクリロイルアミノアルキルトリアルキルアンモニウム塩などが挙げられる。これらは、単独使用または２種類以上併用することができる。
【０１６５】
また、（Ｅ）その他の重合性モノマーとしては、さらに、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓ−ブチル（メタ）アクリレート、ｔ−ブチル（メタ）アクリレート、ペンチル（メタ）アクリレート、ネオペンチル（メタ）アクリレート、イソアミル（メタ）アクリレート、ヘキシル（メタ）アクリレート、へプチル（メタ）アクリレート、オクチル（メタ）アクリレート、２−エチルへキシル（メタ）アクリレート、ノニル（メタ）アクリレートなどの炭素数９以下のアルキル基を有するアルキル（メタ）アクリレートなども挙げられる。
【０１６６】
また、（Ｅ）その他の重合性モノマーとしては、さらに、（メタ）アクリロニトリル、（メタ）アクリルアミド、酢酸ビニル、塩化ビニル、ビニルピロリドン、ビニルオキサゾリン、アクリロイルモルホリンなども挙げられる。
【０１６７】
これら（Ｅ）その他の重合性モノマーは、単独使用または２種類以上併用することができる。
【０１６８】
（Ｅ）その他重合性モノマーとして、好ましくは、ヒドロキシル基含有重合性モノマー、カルボキシル基含有重合性モノマー、３級アミノ基含有重合性モノマー、４級アンモニウム基含有重合性モノマーの単独使用または併用が挙げられる。
【０１６９】
（Ｅ）その他の重合性モノマーとして、ヒドロキシル基含有重合性モノマー、カルボキシル基含有重合性モノマー、３級アミノ基含有重合性モノマー、４級アンモニウム基含有重合性モノマーを用いると、顔料粒子表面の電荷をコントロールすることができ、塗料樹脂を塗料分散剤（顔料分散剤）として用いた場合の顔料分散性が向上する。
【０１７０】
さらに、（Ｅ）その他重合性モノマーとして、顔料分散性の向上の観点から、とりわけ好ましくは、ヒドロキシル基含有重合性モノマーと、カルボキシル基含有重合性モノマーと、３級アミノ基含有重合性モノマーおよび／または４級アンモニウム基含有重合性モノマーとの併用が挙げられる。
【０１７１】
重合性モノマー成分において、各成分の含有割合は、本発明の優れた効果を損なわない範囲において、適宜設定される。
【０１７２】
具体的には、重合性モノマー成分の総量に対して、（Ａ）環構造含有（メタ）アクリレートの含有割合が、例えば、２０質量％以上、好ましくは、２２質量％以上であり、例えば、４０質量％以下、好ましくは、３８質量％以下である。
【０１７３】
また、重合性モノマー成分の総量に対して、（Ａ）環構造含有（メタ）アクリレートのモル濃度が、例えば、０．９０１モル／ｋｇ以上、好ましくは、０．９９１モル／ｋｇ以上であり、例えば、１．８０２モル／ｋｇ以下、好ましくは、１．７１２モル／ｋｇ以下である。
【０１７４】
（Ａ）環構造含有（メタ）アクリレートの含有割合が上記下限を上回っていれば、弱溶剤に対する希釈性の向上を図ることができ、また、上記上限を下回っていれば、塗膜の耐候性の向上を図ることができる。
【０１７５】
また、重合性モノマー成分の総量に対して、（Ｂ）Ｃ１０〜３５アルキル（メタ）アクリレートの含有割合が、例えば、１０質量％以上、好ましくは、１２質量％以上であり、例えば、２０質量％以下、好ましくは、１８質量％以下である。
【０１７６】
また、重合性モノマー成分の総量に対して、（Ｂ）Ｃ１０〜３５アルキル（メタ）アクリレートのモル濃度が、例えば、０．３８０モル／ｋｇ以上、好ましくは、０．４５６モル／ｋｇ以上であり、例えば、０．７６０モル／ｋｇ以下、好ましくは、０．６８４モル／ｋｇ以下である。
【０１７７】
（Ｂ）Ｃ１０〜３５アルキル（メタ）アクリレートの含有割合が上記下限を上回っていれば、弱溶剤に対する希釈性の向上を図ることができ、また、上記上限を下回っていれば、塗膜の乾燥性の向上を図ることができる。
【０１７８】
また、重合性モノマー成分の総量に対して、（Ｃ）スチレン類の含有割合が、例えば、４０質量％以上、好ましくは、４５質量％以上であり、例えば、６０質量％以下、好ましくは、５５質量％以下である。
【０１７９】
また、重合性モノマー成分の総量に対して、（Ｃ）スチレン類のモル濃度が、例えば、３．８４６モル／ｋｇ以上、好ましくは、４．３２７モル／ｋｇ以上であり、例えば、５．７６９モル／ｋｇ以下、好ましくは、５．２８８モル／ｋｇ以下である。
【０１８０】
（Ｃ）スチレン類の含有割合が上記下限を上回っていれば、塗膜の光沢性の向上を図ることができ、また、上記上限を下回っていれば、塗膜の耐候性の向上を図ることができる。
【０１８１】
また、重合性モノマー成分の総量に対して、（Ｄ）カルボキシル基末端−単官能（メタ）アクリル化合物の含有割合が、例えば、０．２質量％以上、好ましくは、０．５質量％以上であり、例えば、４．５質量％以下、好ましくは、３．０質量％以下、より好ましくは、２．５質量％以下である。
【０１８２】
また、重合性モノマー成分の総量に対して、（Ｄ）カルボキシル基末端−単官能（メタ）アクリル化合物のモル濃度が、例えば、０．００６７モル／ｋｇ以上、好ましくは、０．０１７モル／ｋｇ以上であり、例えば、０．１５モル／ｋｇ以下、好ましくは、０．１モル／ｋｇ以下である。
【０１８３】
（Ｄ）カルボキシル基末端−単官能（メタ）アクリル化合物の含有割合が上記下限を上回っていれば、弱溶剤に対する希釈性、および、塗料分散剤と用いた場合の顔料分散性の向上を図ることができ、また、上記上限を下回っていれば、塗膜の耐水性の向上を図ることができる。
【０１８４】
また、重合性モノマー成分が、（Ｅ）その他の重合性モノマーを含有する場合、重合性モノマー成分の総量に対して、（Ｅ）その他の重合性モノマーの含有割合（総量）が、例えば、１質量％以上、好ましくは、３質量％以上であり、例えば、９質量％以下、好ましくは、７質量％以下である。
【０１８５】
とりわけ、重合性モノマー成分が、カルボキシル基含有重合性モノマーを含有する場合、その含有割合は、重合性モノマー成分の総量に対して、例えば、０．０５質量％以上、好ましくは、０．０８質量％以上であり、例えば、１．７質量％以下、好ましくは、１．３質量％以下である。
【０１８６】
カルボキシル基含有重合性モノマーの含有割合が上記下限を上回っていれば、塗料分散剤と用いた場合の顔料分散性の向上を図ることができ、また、上記上限を下回っていれば、塗膜の耐水性の向上を図ることができる。
【０１８７】
また、重合性モノマー成分が、ヒドロキシル基含有重合性モノマーを含有する場合、その含有割合は、重合性モノマー成分の総量に対して、例えば、１．０質量％以上、好ましくは、３．０質量％以上であり、例えば、１０質量％以下、好ましくは、７．０質量％以下である。
【０１８８】
ヒドロキシル基含有重合性モノマーの含有割合が上記下限を上回っていれば、塗料分散剤と用いた場合の顔料分散性の向上を図ることができ、また、上記上限を下回っていれば、塗膜の耐水性の向上を図ることができる。
【０１８９】
また、重合性モノマー成分が、３級アミノ基含有重合性モノマーおよび／または４級アンモニウム基含有重合性モノマーを含有する場合、その含有割合は、重合性モノマー成分の総量に対して、例えば、０．３質量％以上、好ましくは、０．６質量％以上であり、例えば、２．５質量％以下、好ましくは、１．２質量％以下である。
【０１９０】
３級アミノ基含有重合性モノマーおよび／または４級アンモニウム基含有重合性モノマーの含有割合が上記下限を上回っていれば、塗料分散剤と用いた場合の顔料分散性の向上を図ることができ、また、上記上限を下回っていれば、塗膜の耐水性の向上を図ることができる。
【０１９１】
そして、アルキド樹脂に、上記の重合性モノマー成分をグラフト重合させることにより、アルキド−アクリル樹脂を得ることができる。
【０１９２】
グラフト重合方法としては、特に制限されず、公知の方法を採用することができる。具体的には、窒素ガス、アルゴンガスなどの不活性ガス雰囲気下において、アルキド樹脂と重合性モノマー成分とを混合し、加熱（および必要によりエネルギー線照射）することにより、グラフト重合させる。
【０１９３】
アルキド樹脂と重合性モノマー成分との混合割合は、重合性モノマー成分１００質量部に対して、アルキド樹脂が、例えば、０．５質量部以上、好ましくは、１質量％以上であり、例えば、１０質量部以下、好ましくは、７．０質量部以下である。
【０１９４】
アルキド樹脂の割合が上記範囲であれば、他の樹脂との相溶性の向上を図ることができる。
【０１９５】
また、アルキド樹脂および重合性モノマー成分とともに、必要に応じて、重合開始剤を配合することができる。
【０１９６】
重合開始剤は特に限定されず、アルキド樹脂の種類、重合性モノマー成分の種類、および、反応条件などに応じて適宜選択される。重合開始剤として、具体的には、例えば、ラジカル重合開始剤、光重合開始剤などが挙げられる。
【０１９７】
ラジカル重合開始剤としては、例えば、アゾ系化合物、パーオキサイド系化合物、スルフィド類、スルフィン類、スルフィン酸類、ジアゾ化合物、レゾックス系化合物などが挙げられ、好ましくは、アゾ系化合物、パーオキサイド系化合物が挙げられる。
【０１９８】
アゾ系化合物としては、例えば、アゾビスイソブチロニトリル、アゾビスジメチルバレロニトリル、アゾビスシクロヘキサンニトリル、１，１’−アゾビス（１−アセトキシ−１−フェニルエタン）、ジメチル２，２’−アゾビスイソブチレート、４，４’−アゾビス−４−シアノバレリン酸などが挙げられる。
【０１９９】
パーオキサイド系化合物としては、例えば、ベンゾイルパーオキサイド、ラウロイルパーオキサイド、アセチルパーオキサイド、カプリエルパーオキサイド、２，４−ジクロルベンゾイルパーオキサイド、イソブチルパーオキサイド、アセチルシクロヘキシルスルホニルパーオキサイド、ｔ−ブチルパーオキシビパレート、ｔ−ブチルパーオキシ−２−エチルヘキサノエート、１，１−ジ−ｔ−ブチルパーオキシシクロヘキサン、１，１−ジ−ｔ−ブチルパーオキシ−３，３，５−トリメチルシクロヘキサン、１，１−ジ−ｔ−ヘキシルパーオキシ−３，３，５−トリメチルシクロヘキサン、イソプロピルパーオキシジカーボネート、イソブチルパーオキシジカーボネート、ｓ−ブチルパーオキシジカーボネート、ｎ−ブチルパーオキシジカーボネート、２−エチルヘキシルパーオキシジカーボネート、ビス（４−ｔ−ブチルシクロヘキシル）パーオキシジカーボネート、ｔ−アミルパーオキシ−２−エチルヘキサエノート、１，１，３，３−テトラメチルブチルパーオキシ−エチルヘキサノエート、１，１，２−トリメチルプロピルパーオキシ−２−エチルヘキサノエート、ｔ−ブチルパーオキシイソプロピルモノカーボネート、ｔ−アミルパーオキシイソプロピルモノカーボネート、ｔ−ブチルパーオキシ−２−エチルヘキシルカーボネート、ｔ−ブチルパーオキシアリルカーボネート、ｔ−ブチルパーオキシイソプロピルカーボネート、１，１，３，３−テトラメチルブチルパーオキシイソプロピルモノカーボネート、１，１，２−トリメチルプロピルパーオキシイソプロピルモノカーボネート、１，１，３，３−テトラメチルブチルパーオキシイソノナエート、１，１，２−トリメチルプロピルパーオキシ−イソノナエート、ｔ−ブチルパーオキシベンゾエート、ｔ−へキシルパーオキシイソプロピルモノカーボネート、ｔ−アミルパーオキシ−３，５，５−トリメチルヘキサノエートなどの有機過酸化物などが挙げられる。
【０２００】
これらラジカル重合開始剤は、単独使用または２種類以上併用することができる。
【０２０１】
光重合開始剤としては、例えば、２，２−ジメトキシ−１，２−ジフェニルエタン−１−オン、１−ヒドロキシシクロヘキシルフェニルケトン、１−シクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１、ビス（２，４，６−トリメチルベンゾイル）−フェニルフォスフィンオキサイド、２，４，６−トリメチルベンゾイル−ジフェニル−フォスフィンオキサイド、４−メチルベンゾフェノンなどが挙げられる。
【０２０２】
これら光重合開始剤は、単独使用または２種類以上併用することができる。
【０２０３】
重合開始剤は、単独使用または２種類以上併用することができる。重合開始剤として、好ましくは、ラジカル重合開始剤が挙げられ、より好ましくは、パーオキサイド系化合物が挙げられ、さらに好ましくは、１，１，３，３−テトラメチルブチルパーオキシ−エチルヘキサノエートが挙げられる。
【０２０４】
重合開始剤の配合割合は、重合性モノマー成分１００質量部に対して、例えば、１．５質量部以上、好ましくは、３．０質量部以上であり、例えば、５．０質量部以下、好ましくは、４．０質量部以下である。
【０２０５】
アルキド樹脂、重合性モノマー成分および重合開始剤の配合方法は、特に制限されず、例えば、アルキド樹脂を入れた反応容器に重合性モノマー成分と重合開始剤との混合物を滴下する方法、例えば、アルキド樹脂と重合性モノマー成分の一部とを入れた反応容器に、重合性モノマー成分の残部と重合開始剤とを滴下する方法、例えば、アルキド樹脂と重合性モノマー成分とを入れた反応容器に重合開始剤を滴下する方法、例えば、重合性モノマー成分を入れた反応容器にアルキド樹脂と重合開始剤とを滴下する方法、例えば、アルキド樹脂を入れた反応容器に重合性モノマー成分と重合開始剤の一部との混合物を滴下し、その後時間を空けて重合開始剤の残部を滴下する方法などが挙げられる。
【０２０６】
反応温度は、例えば、５０〜１５０℃であり、また、反応時間は、例えば、３〜２０時間である。
【０２０７】
これにより、重合性モノマー成分の重合体（（メタ）アクリル樹脂）が、アルキド樹脂に対してグラフト重合し、アルキド−アクリル樹脂が得られる。
【０２０８】
なお、アルキド−アクリル樹脂は、アクリル変性されたアルキド樹脂（アクリル変性アルキド樹脂）、および／または、アルキド変性されたアクリル樹脂（アルキド変性アクリル樹脂）である。
【０２０９】
より具体的には、上記の反応では、重合性モノマー成分の重合体（アクリル樹脂）が、アルキド樹脂に対してグラフト付加するため、反応生成物を、アクリル樹脂により変性されたアルキド樹脂（すなわち、アクリル変性アルキド樹脂）と称する場合がある。
【０２１０】
また、反応生成物において、重合性モノマー成分の重合体（アクリル樹脂）が主成分である場合には、反応生成物を、アルキド樹脂により変性されたアクリル樹脂（すなわち、アルキド変性アクリル樹脂）と称する場合がある。
【０２１１】
なお、アルキド−アクリル樹脂において、通常、重合性モノマー成分は、重合体（アクリル樹脂）としてアルキド樹脂に対してグラフト付加するが、必要により、重合性モノマー成分が、単量体として、アルキド樹脂に対してグラフト付加していてもよい。
【０２１２】
得られるアルキド−アクリル樹脂の重量平均分子量（ＧＰＣ測定：ポリスチレン換算）は、例えば、１０，０００以上、好ましくは、２０，０００以上であり、例えば、５０，０００以下、好ましくは、４０，０００以下である。
【０２１３】
そして、このようなアルキド−アクリル樹脂を含有する塗料樹脂は、弱溶剤による希釈性と、他の樹脂に対する相溶性とを兼ね備えることができる。
【０２１４】
具体的には、この塗料樹脂では、アルキド樹脂に対してグラフト重合可能な重合性モノマー成分が、上記（ｄ１）〜（ｄ３）で示される（Ｄ）カルボキシル基末端−単官能（メタ）アクリル化合物を含有している。そして、（Ｄ）カルボキシル基末端−単官能（メタ）アクリル化合物は、弱溶剤に対する希釈性を向上させる非極性基（式（１）および式（２）中の（ＣＨ２）５、式（３）中の（ＣｍＨ２ｍＯ）ｎなど）と、他の樹脂に対する相溶性を向上させる極性基（Ｃ＝Ｏ基など）とを併有している。そのため、塗料樹脂は、弱溶剤による希釈性と、他の樹脂に対する相溶性とを兼ね備えることができる。
【０２１５】
そのため、弱溶剤を含む塗料組成物において、塗料ベース樹脂、塗料分散剤（顔料分散剤）などとして、好適に用いることができる。
【０２１６】
すなわち、塗料組成物は、弱溶剤、塗料ベース樹脂、顔料、塗料分散剤（顔料分散剤）などを含有している。このような塗料組成物の総量に対して、上記の塗料樹脂を、後述する所定量以上の割合で含有させることにより、塗料樹脂を塗料ベース樹脂として作用させることができる。また、塗料組成物の総量に対して、上記の塗料樹脂を、後述する所定量未満の割合で含有させることにより、塗料樹脂を塗料分散剤（顔料分散剤）として作用させることができる。
【０２１７】
より具体的には、上記の塗料樹脂を塗料分散剤（顔料分散剤）として用いる場合には、塗料組成物は、上記した塗料樹脂とは異なるベース樹脂と、弱溶剤と、顔料と、塗料分散剤（顔料分散剤）とを含有する。
【０２１８】
ベース樹脂としては、例えば、アルキド樹脂（長油アルキド樹脂など）、ロジンフェノール樹脂、ロジンエステル樹脂、テルペンフェノール樹脂、クマロンインデン樹脂、石油樹脂、アルキド変性アクリル樹脂（上記のアルキド−アクリル樹脂を除く。）、シリコーンアクリル樹脂、変性シリコーンアクリル樹脂（アルキド変性シリコーンアクリル樹脂など）、エポキシ樹脂、変性エポキシ樹脂（ノボラック変性エポキシ樹脂）、ポリエステル樹脂、酢酸ビニル樹脂、エチレン−酢酸ビニル樹脂、ウレタン樹脂、尿素樹脂、メラミン樹脂、セルロース樹脂などの公知のベース樹脂が挙げられる。これらは、単独使用または２種類以上併用することができる。
【０２１９】
ベース樹脂として、好ましくは、アルキド樹脂（長油アルキド樹脂）が挙げられる。
【０２２０】
ベース樹脂の含有割合（固形分）は、塗料組成物の総量に対して、例えば、１５質量％以上、好ましくは、２５質量％以上であり、例えば、５５質量％以下、好ましくは、４５質量％以下である。
【０２２１】
弱溶剤としては、高沸点芳香族炭化水素系溶剤を含んでいてもよい脂肪族炭化水素系溶剤が挙げられ、具体的には、ミネラルターペンやミネラルスピリットなどの石油系炭化水素に代表されるような、高引火点、高沸点、低有害性である溶剤を示す。
【０２２２】
弱溶剤は、一般に、強溶剤（トルエン、キシレンなどの芳香族炭化水素、酢酸エチルなどのエステル系溶剤、メチルイソブチルケトンなどのケトン系溶剤などを主成分とする溶剤）と比べて、環境に与える影響が少なく、低有害性、かつ、低臭気である。
【０２２３】
一方、弱溶剤は、低極性であるため、一般的には、塗料樹脂に対する希釈性や相溶性に劣る。
【０２２４】
このような弱溶剤としては、例えば、パラフィン系溶剤、ナフテン系溶剤、植物油系溶剤などが挙げられる。
【０２２５】
具体的には、弱溶剤として、例えば、ミネラルスピリット、ホワイトスピリット、ミネラルターペン、イソパラフィン、ソルベント灯油、芳香族ナフサ、ＶＭ＆Ｐナフサ、ソルベントナフサなどの混合溶剤が挙げられる。
【０２２６】
また、弱溶剤として、例えば、ｎ−ブタン、ｎ−ヘキサン、ｎ−ヘプタン、ｎ−オクタン、イソノナン、ｎ−デカン、ｎ−ドデカン、シクロペンタン、シクロヘキサン、シクロブタン、メチルシクロヘキサンなどの脂肪族炭化水素類などの単成分溶剤が挙げられる。
【０２２７】
これら弱溶剤は、単独使用または２種類以上併用することができる。
【０２２８】
弱溶剤として、好ましくは、混合溶剤が挙げられ、より好ましくは、ミネラルスピリッが挙げられる。
【０２２９】
弱溶剤の含有割合は、塗料組成物の総量に対して、例えば、２０質量％以上、好ましくは、３０質量％以上であり、例えば、６０質量％以下、好ましくは、５０質量％以下である。
【０２３０】
顔料としては、例えば、カーボンブラック、酸化チタン、炭酸カルシウム、酸化鉄、硫酸バリウム、シリカ、クレー、タルク、キナクリドン系顔料、アゾ系顔料、ニトロソ系顔料、フタロシアニン系顔料などの公知の顔料が挙げられる。これら顔料は、単独使用または２種類以上併用することができる。
【０２３１】
顔料の含有割合は、塗料組成物の総量に対して、例えば、１０質量％以上、好ましくは、１５質量％以上であり、例えば、４０質量％以下、好ましくは、３０質量％以下である。
【０２３２】
塗料分散剤（顔料分散剤）としては、上記した塗料樹脂が用いられる。
【０２３３】
塗料分散剤（顔料分散剤）の含有割合（固形分）は、塗料組成物の総量に対して、例えば、０．０５質量％以上、好ましくは、０．１０質量％以上であり、例えば、０．７０質量％未満、好ましくは、０．５０質量％以下である。
【０２３４】
なお、詳しくは後述するように、本発明の塗料樹脂を塗料組成物のベース樹脂として用いることもできるが、本発明の塗料樹脂を塗料分散剤（顔料分散剤）として用いる場合には、好ましくは、本発明の塗料樹脂をベース樹脂として用いることなく、その他の樹脂をベース樹脂として用いる。
【０２３５】
このような場合において、塗料分散剤（顔料分散剤）の含有割合（固形分）は、ベース樹脂（本発明の塗料樹脂とは異なる樹脂）（固形分）に対して、例えば、０．１質量％以上、好ましくは、０．２質量％以上、より好ましくは、０．４質量％以上であり、例えば、１．４質量％以下、好ましくは、１．２質量％以下である。
【０２３６】
本発明の塗料樹脂を塗料分散剤として使用する場合は、その塗料分散剤は、本発明の塗料樹脂とは異なる樹脂からなるベース樹脂に対する添加量が少量であっても、優れた分散性を発現することができる。
【０２３７】
とりわけ、塗料分散剤（顔料分散剤）の含有割合（固形分）が、ベース樹脂に対して０．１質量％以上であれば、優れた分散性を発現することができる。
【０２３８】
一方、上記の塗料分散剤（顔料分散剤）の含有割合（固形分）が、ベース樹脂に対して０．１質量％未満であっても、顔料を分散することができる。また、顔料分散剤の添加量を少なくすることにより、顔料分散剤がベース樹脂の塗膜物性に影響を与えることを抑制できる。
【０２３９】
さらに、塗料組成物は、必要により、添加剤を含有することができる。添加剤としては、例えば、乾燥剤（ドライヤー）、垂れ防止剤、防錆剤、可塑剤、塗膜表面調整剤、酸化防止剤、紫外線吸収剤、界面活性剤などの公知の添加剤が挙げられる。これらは、単独使用または２種類以上併用することができる。
【０２４０】
添加剤の含有割合は、本発明の優れた効果を阻害しない範囲において、目的および用途に応じて、適宜設定される。
【０２４１】
そして、上記したベース樹脂、弱溶剤、顔料および塗料分散剤（顔料分散剤）を公知の方法で混合することにより、上記した塗料樹脂を塗料分散剤（顔料分散剤）として含有する塗料組成物を得ることができる。
【０２４２】
このような塗料分散剤（顔料分散剤）および塗料組成物は、アルキド樹脂に対して重合性モノマー成分が重合したアルキド−アクリル樹脂を含有しており、かつ、そのグラフト重合可能な重合性モノマー成分が、上記（Ａ）〜（Ｄ）成分を含有するため、弱溶剤による希釈性と、他の樹脂に対する相溶性とを兼ね備えることができる。
【０２４３】
さらに、この塗料分散剤は、上記の塗料樹脂を含有するため、顔料分散性に優れる。
【０２４４】
また、上記の塗料樹脂を塗料ベース樹脂として用いる場合には、塗料組成物は、上記した塗料樹脂（塗料ベース樹脂）と、弱溶剤と、顔料とを含有する。
【０２４５】
上記した塗料樹脂（塗料ベース樹脂）の含有割合（固形分）は、塗料組成物の総量に対して、例えば、１５質量％以上、好ましくは、２５質量％以上であり、例えば、５５質量％以下、好ましくは、４５質量％以下である。
【０２４６】
また、塗料組成物は、必要により、上記の塗料樹脂以外のベース樹脂（以下、塗料樹脂以外のベース樹脂と称する。）を含有することができる。塗料樹脂以外のベース樹脂の含有割合は、本発明の優れた効果を阻害しない範囲において、目的および用途に応じて、適宜設定される。
【０２４７】
弱溶剤としては、上記した弱溶剤が挙げられる。また、その含有割合は、上記と同様、塗料組成物の総量に対して、例えば、２０質量％以上、好ましくは、３０質量％以上であり、例えば、６０質量％以下、好ましくは、５０質量％以下である。
【０２４８】
顔料としては、上記した顔料が挙げられる。また、その含有割合は、上記と同様、塗料組成物の総量に対して、例えば、１０質量％以上、好ましくは、１５質量％以上であり、例えば、４０質量％以下、好ましくは、３０質量％以下である。
【０２４９】
さらに、塗料組成物は、必要により、添加剤を含有することができる。添加剤としては、例えば、塗料分散剤（顔料分散剤（上記の塗料樹脂を除く。）、乾燥剤、防錆剤、可塑剤、塗膜表面調整剤、酸化防止剤、紫外線吸収剤、界面活性剤などの公知の添加剤が挙げられる。これらは、単独使用または２種類以上併用することができる。
【０２５０】
添加剤の含有割合は、本発明の優れた効果を阻害しない範囲において、目的および用途に応じて、適宜設定される。
【０２５１】
そして、上記した塗料樹脂（塗料ベース樹脂）、弱溶剤および顔料（さらに、塗料樹脂以外のベース樹脂および添加剤）を公知の方法で混合することにより、上記した塗料樹脂を塗料ベース樹脂として含有する塗料組成物を得ることができる。
【０２５２】
このような塗料ベース樹脂および塗料組成物は、アルキド樹脂に対して重合性モノマー成分が重合したアルキド−アクリル樹脂を含有しており、かつ、そのグラフト重合可能な重合性モノマー成分が、上記（Ａ）〜（Ｄ）成分を含有するため、弱溶剤による希釈性と、他の樹脂に対する相溶性とを兼ね備えることができる。
【０２５３】
さらに、この塗料ベース樹脂は、上記の塗料樹脂を含有するため、乾燥性に優れており、また、耐候性に優れた塗膜を得ることができる。
【０２５４】
塗膜を製造する方法は、特に制限されず、被塗物に対して塗料組成物を公知の方法で塗布し、乾燥させる。
【０２５５】
塗布方法としては、特に制限されず、例えば、ロールコーター、バーコーター、ドクターブレード、メイヤーバー、エアナイフなど、塗布の際に、一般的に使用される機器を用いた塗布や、スクリーン印刷、オフセット印刷、フレキソ印刷、はけ塗り、スプレー塗工、グラビア塗工、リバースグラビア塗工といった公知の塗布方法が採用される。
【０２５６】
乾燥条件としては、乾燥温度が、例えば、１０℃以上、好ましくは、２０℃以上であり、例えば、５０℃以下、好ましくは、４０℃以下である。また、乾燥時間が、例えば、１２時間以上、好ましくは、２４時間以上である。
【０２５７】
これにより、塗料組成物を硬化させることができる。その結果、塗料組成物の硬化物として、塗膜が得られる。
【０２５８】
このような塗膜は、弱溶剤による希釈性と、他の樹脂に対する相溶性とを兼ね備える塗料組成物を硬化して得られるため、生産性に優れ、また、均一性（顔料分散性）、乾燥性、耐候性、耐水性などの各種物性に優れる。
【０２５９】
そのため、塗膜は、例えば、建築物の鉄部および木部、鉄鋼構造物の中塗りおよび上塗りなどの分野において、好適に用いられる。
【実施例】
【０２６０】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０２６１】
実施例１
＜アルキド樹脂の合成＞
反応容器に表１記載の原料と、還流溶剤としてのキシレン９６質量部とを仕込み、２４０℃まで昇温し、水分離器で反応系内の水分を除去しながら酸価が２０ｍｇＫＯＨ／ｇ以下となるまで反応させ、アルキド樹脂（油長５５．７％）のキシレン溶液を製造した。
【０２６２】
そして、アルキド樹脂のキシレン溶液の酸価が２０ｍｇＫＯＨ／ｇ以下となった時点で、減圧蒸留によってキシレンを除去し、放冷した。その後、得られたアルキド樹脂をミネラルスピリット（ＬＡＷＳ；シェルケミカルズジャパン製（以下同様））２０３７質量部で希釈し、不揮発分（固形分）６０．０質量％のアルキド樹脂のミネラルスピリット溶液を得た。
【０２６３】
得られたアルキド樹脂のミネラルスピリット溶液（固形分６０質量％）の酸価は９．５ｍｇＫＯＨ／ｇであった。
【０２６４】
【表１】
2019006859.tif 000002
【０２６５】
＜アルキド−アクリル樹脂の合成＞
上記で得られたアルキド樹脂のミネラルスピリット溶液（不揮発分６０．０質量％）１３．７質量部（すなわち、アルキド樹脂８．２２質量部）と、ミネラルスピリット１３８．２質量部とを反応容器に仕込み、窒素ガスを通気しながら撹拌して１２０℃まで昇温した。
【０２６６】
次いで、１２０℃を保持しながら、表２記載の重合性モノマー成分と、重合開始剤としての１，１，３，３−テトラメチルブチルパーオキシ−エチルヘキサノエート７．０６質量部との混合物を、２時間かけて反応容器に滴下した。
【０２６７】
そして、混合物の滴下終了後、１２０℃で４時間熟成し、アルキド−アクリル樹脂（塗料樹脂）を得た。
【０２６８】
その後、８０℃まで冷却して、３６．８質量部のミネラルスピリットを反応容器に加え、褐色透明で粘稠なアルキド−アクリル樹脂の溶液（不揮発分５６．０質量％）を得た。
【０２６９】
得られたアルキド−アクリル樹脂の重量平均分子量を、ゲルパーミエーションクロマトグラフィー（ＧＰＣ）によって測定した。
【０２７０】
具体的には、サンプルをテトラヒドロフランに溶解して（濃度１．０ｇ／Ｌ）、示差屈折率検出器（ＲＩＤ）を備えるＧＰＣによって測定し、その後、得られたクロマトグラム（チャート）から、標準ポリスチレンを検量線として、樹脂の重量平均分子量（Ｍｗ）を算出した。得られた樹脂の重量平均分子量は３１，３００であった。測定装置および測定条件は下記の通りである。
【０２７１】
データ処理装置：ＨＬＣ−８２２０ＧＰＣ（東ソー製）
示差屈折率検出器：ＨＬＣ−８２２０ＧＰＣに内蔵されたＲＩ検出器
カラム：ＴＳＫｇｅｌ  ＳｕｐｅｒＨＺＭ−Ｈ（東ソー製）２本
移動相：テトラヒドロフラン
カラム流量：０．３５ｍＬ／分
試料濃度：１．０ｇ／Ｌ
注入量：１０μＬ
測定温度：４０℃
分子量マーカー：標準ポリスチレン（ＰＯＬＹＭＥＲ  ＬＡＢＯＲＡＴＯＲＩＥＳ社製標準物質）（ＰＯＬＹＳＴＹＲＥＮＥ−ＭＥＤＩＵＭ  ＭＯＬＥＣＵＬＡＲ  ＷＥＩＧＨＴ  ＣＡＬＩＢＲＡＴＩＯＮ  ＫＩＴを使用）
【０２７２】
【表２】
2019006859.tif 000003
【０２７３】
なお、表２中の略号の詳細を下記する。
【０２７４】
エヌジェルブＣＭ−２７５：アルキルメタクリレート、Ｃ１２アルキルメタクリレートとＣ１４アルキルメタクリレートとの混合物、新日本理化株式会社製
Ｍ−５３００：アロニックスＭ−５３００、ω−カルボキシ−ポリカプロラクトンモノアクリレート、東亜合成製
＜塗料組成物１の調製＞
上記で得られたアルキド−アクリル樹脂（塗料樹脂）を、塗料分散剤として用い、塗料組成物１を得た。
【０２７５】
すなわち、上記で得られたアルキド−アクリル樹脂の溶液（不揮発分５６．０質量％）０．６５質量部（すなわち、顔料分散剤としてのアルキド−アクリル樹脂０．３６４質量部）と、ベース樹脂としてのアルキド樹脂（固形分５８質量％、ミネラルスピリット４２質量％、商品名ハリフタール７６４−５８、ハリマ化成社製）６４．３０質量部と、溶剤としてのミネラルスピリット（ＬＡＷＳ；シェルケミカルズジャパン製）８．３９質量部と、顔料としての酸化チタンＪＲ−６０３（テイカ製）１９．８６質量部と、乾燥剤としてのオクチル酸コバルト／オクチル酸ジルコニウム混合物（固形分５４質量％、ミネラルスピリット４６質量％、固形分質量比（１／３．４））４．１５質量部と、垂れ防止剤としてのＡ−Ｓ−Ａ  Ｔ−３８０−２０ＢＳ（固形分２０質量％、ミネラルスピリット８０質量％、伊藤製油社製）２．６５質量部と配合し、３本ロールミルにより混練し、塗料組成物１を調製した。
【０２７６】
＜塗料組成物２の調製＞
上記で得られたアルキド−アクリル樹脂（塗料樹脂）を、塗料ベース樹脂として用い、塗料組成物２を得た。
【０２７７】
すなわち、上記で得られたアルキド−アクリル樹脂の溶液（不揮発分５６．０質量％）６４．９５質量部（すなわち、ベース樹脂としてのアルキド−アクリル樹脂３６．３７質量部）と、溶剤としてのミネラルスピリット８．３９質量部と、顔料としての酸化チタンＪＲ−６０３（テイカ製）１９．８６質量部と、乾燥剤としての乾燥剤としてのオクチル酸コバルト／オクチル酸ジルコニウム混合物（固形分５４質量％、ミネラルスピリット４６質量％、固形分質量比（１／３．４））４．１５質量部と、垂れ防止剤としてのＡ−Ｓ−Ａ  Ｔ−３８０−２０ＢＳ（固形分２０質量％、ミネラルスピリット８０質量％、伊藤製油社製）２．６５質量部と配合し、３本ロールミルにより混練し、塗料組成物２を調製した。
【０２７８】
実施例２〜１２および比較例１〜３
アルキド−アクリル樹脂の合成における重合性モノマー成分の処方を、表３〜５に記載の処方に変更した以外は、実施例１と同じ方法でアルキド−アクリル樹脂（塗料樹脂）を合成し、そのアルキド−アクリル樹脂を用いて塗料組成物１および塗料組成物２を得た。
【０２７９】
なお、比較例３では、アルキド−アクリル樹脂を用いなかった。
【０２８０】
具体的には、比較例３では、顔料分散剤としてのアルキド−アクリル樹脂を用いることなく、ベース樹脂としてのアルキド樹脂６４．９５質量部を用いて、塗料組成物１を調製した。また、ベース樹脂としてのアルキド−アクリル樹脂を用いなかった。すなわち、塗料組成物２を調製しなかった。
【０２８１】
表３〜表５に、重合性モノマー成分の総量に対する（Ｄ）カルボキシル基末端−単官能（メタ）アクリル化合物のモル濃度（ｍｏｌ／ｋｇ）を併せて示す。
【０２８２】
＜評価＞
以下の方法により、塗料樹脂の希釈性および相溶性を評価し、また、塗料樹脂を塗料分散剤として用いた場合の分散性を評価し、さらに、塗料樹脂を塗料ベース樹脂として用いた場合の乾燥性を評価した。その結果を、表３〜５に示す。
【０２８３】
（１）弱溶剤による希釈性
まず、５０ｍＬサンプル管に試料を５ｇ採取し、２５℃に調整しながらミネラルスピリットを滴下し、ガラス棒で撹拌した。そして、この操作を、希釈限界まで繰り返すことにより、塗料樹脂の弱溶剤に対する希釈性（溶解性）を評価した。
【０２８４】
なお、液温は５０ｍＬサンプル管に水銀温度系を直接入れて測定した。また、滴定の終点は、液に濁りを生じ、沈殿物が生じた時とした。
【０２８５】
そして、下記式により希釈性評価値を算出して、希釈性を評価した。
【０２８６】
希釈性評価値  ＝  使用したミネラルスピリットの量（ｍＬ）／試料採取量（５ｇ）
なお、評価の基準を下記する。
Ａ  ：希釈性評価値が１０以上
Ｂ  ：希釈性評価値が２以上１０未満
Ｃ  ：希釈性評価値が２未満
（２）他の樹脂に対する相溶性
塗料樹脂と、その他の樹脂とを、その他の樹脂／塗料樹脂＝９／１（質量比）の割合で混合し、混合ワニスを調製した。
【０２８７】
そして、得られたワニスを４ｍｉｌアプリケーターにてガラス板に塗布し、溶剤を蒸発させ、塗膜を形成した。そして、得られた塗膜の曇り度をヘーズメーター（日本電色工業株式会社製ＮＤＨ−５０００）を用いて測定した。
【０２８８】
これにより、他の樹脂に対する相溶性を評価した。
【０２８９】
なお、その他の樹脂としては、長油アルキド樹脂（商品名ハリフタール７６４−５８ハリマ化成社製）、アルキド変性アクリル樹脂（商品名ハリアクロン８２８３−Ｆ１、ハリマ化成社製）、アクリル樹脂（商品名ハリアクロン７８１９−Ｆ８、ハリマ化成社製）、および、ウレタン変性アルキド樹脂（商品名ハリフタールＳＣ−３０５０、ハリマ化成社製）を用いた。
【０２９０】
なお、評価の基準を下記する。
Ａ  ：塗膜の透明度が１％未満
Ｂ  ：塗膜の透明度が１％以上、１５％未満
Ｃ  ：塗膜の透明度が１５％以上
（３）分散性
各実施例および各比較例において得られた塗料組成物１を、室温で１０日間保存した後、顔料の分離状況を目視観察した。
【０２９１】
そして、分離沈降した顔料の層の厚さ（瓶の底からの距離（ｃｍ））と、塗料組成物１の液面高さ（瓶の底から液面までの距離（ｃｍ））とを求め、下記式により分散性評価値を算出して、分散性を評価した。
【０２９２】
分散性評価値＝［顔料の層の厚さ（ｃｍ）／塗料組成物１の液面高さ（ｃｍ）］×１００
なお、評価の基準を下記する。
Ａ＋：分散性評価値が０（分離沈降した顔料の層がない。）
Ａ  ：分散性評価値が０を超過し、１未満
Ｂ  ：分散性評価値が１以上、５未満
Ｃ  ：分散性評価値が５以上
（４）乾燥性
ＪＩＳ  Ｋ  ５６００−１−１（１９９９年）の〈試験一般（条件及び方法）〉を一部変更した以下の方法により、乾燥性を評価した。
【０２９３】
すなわち、各実施例および各比較例で得られた塗料組成物２を、厚さ３ｍｍのガラス板（１５０ｍｍ×７０ｍｍ）上に、フィルムアプリケーターＡＰ２５０（太佑機材製）を用いて塗装した。
【０２９４】
その後、塗装されたガラス板を、２３℃、５０％ＲＨの室内に静置し、２４時間後の乾燥状態を評価した。
【０２９５】
なお、評価の基準を下記する。
Ａ＋：塗面の中央を親指と人差指とで強く挟んで、塗面に指紋によるへこみが付かず、塗膜の動きが感じられず、また、塗面の中央を指先で急速に繰り返しこすって、塗面にすり跡が付かない状態（硬化乾燥）。
Ａ  ：塗面の中央を指先で静かに軽くこすって塗面にすり跡が付かない状態（半硬化乾燥）。
Ｂ  ：塗面の中央に指先で軽く触れて、指先が汚れない状態（指触乾燥）。
【０２９６】
【表３】
2019006859.tif 000004
【０２９７】
【表４】
2019006859.tif 000005
【０２９８】
【表５】
2019006859.tif 000006
【０２９９】
なお、表中の略号の詳細を下記する。
【０３００】
エヌジェルブＣＭ−２７５：アルキルメタクリレート、Ｃ１２アルキルメタクリレートとＣ１４アルキルメタクリレートとの混合物、新日本理化株式会社製
Ｍ−５３００：アロニックスＭ−５３００、ω−カルボキシ−ポリカプロラクトンモノアクリレート、東亜合成製